(57)【要約】【課題】熱安定性、電荷移動性、電流On/Off比の良好な縮合多環材料と、これを用いた有機電子デバイス、有機薄膜トランジスタ及びディスプレイ装置を提供する。【解決手段】下記一般式（１）［式（１）中、R1及びR2は水素原子、ハロゲン原子、置換若しくは無置換のアルキル基又はアルコシキ基若しくはチオアルコキシ基から選択される基を示す。Ａｒはナフタレン環を示す。］で表される新規なジチエノナフトジチオフェン誘導体を用いて、有機電子デバイス(例えば、前記誘導体を主成分とする有機半導体層(1)を備えた有機薄膜トランジスタ)を構成する。2010254599.tif 000020【選択図】図１
2010254599.tif 000002
【特許請求の範囲】
【請求項１】
下記一般式（１）で表されることを特徴とするジチエノナフトジチオフェン誘導体。
【化１】
2010254599.tif 000017
［式（１）中、R1及びR2は水素原子、ハロゲン原子、置換若しくは無置換のアルキル基又はアルコシキ基若しくはチオアルコキシ基から選択される基を示す。Ａｒはナフタレン環を示す。］
【請求項２】
前記一般式（１）で表されるジチエノナフトジチオフェン誘導体が、下記一般式（２）又は（３）で表される構造を有することを特徴とする請求項１に記載のジチエノナフトジチオフェン誘導体。
【化２】
2010254599.tif 000018
【化３】
2010254599.tif 000019
［式（２）、（３）中、R1及びR2は式（１）の定義と同じである。］
【請求項３】
請求項１又は２に記載のジチエノナフトジチオフェン誘導体を用いたことを特徴とする有機電子デバイス。
【請求項４】
請求項３に記載の有機電子デバイスが有機半導体層を具備する有機薄膜トランジスタであって、前記有機半導体層がジチエノナフトジチオフェン誘導体からなることを特徴とする有機薄膜トランジスタ。
【請求項５】
前記ジチエノナフトジチオフェン誘導体からなる有機半導体層を介して互いに非接触分離状態で設けられる対をなす第１の電極と第２の電極、及び前記第１の電極と前記第２の電極間の有機半導体層内を流れる電流を電圧の印加により制御する第３の電極を具備することを特徴とする請求項４に記載の有機薄膜トランジスタ。
【請求項６】
前記第３の電極と、前記有機半導体層との間に、絶縁膜が設けられていることを特徴とする請求項５に記載の有機薄膜トランジスタ。
【請求項７】
請求項４乃至６のいずれか一項に記載の有機薄膜トランジスタにより駆動される表示画素を備えたことを特徴とするディスプレイ装置。
【請求項８】
前記表示画素が、液晶素子、エレクトロルミネッセンス素子、エレクトロクロミック素子、及び電気泳動素子の中から選ばれるいずれかの素子であることを特徴とする請求項７に記載のディスプレイ装置。
【発明の詳細な説明】
【技術分野】
【０００１】
本発明は、有機電子デバイスの素材（例えば、ＥＬ材料、有機半導体材料、電荷輸送材料の素材）として有用な有機材料（特に、縮合多環材料）に関し、詳しくは、特定の構造を有する新規なジチエノナフトジチオフェン誘導体とこれを用いた有機電子デバイス、有機薄膜トランジスタ及びディスプレイ装置に関する。
【背景技術】
【０００２】
有機材料の発光特性や電荷輸送特性を利用して、有機エレクトロルミネッセンス素子や、有機トランジスタ素子といった有機電子デバイスが提案されている。これらの素子に有機材料を用いることにより、軽量、安価、低製造コスト、フレキシブル等の利点が発揮されると期待されている。このような観点から、特に有機半導体材料を利用した有機薄膜トランジスタの研究開発が盛んに行われている。
有機半導体材料は、印刷法、スピンコート法等のウェットプロセスによる簡便な方法で容易に薄膜形成が可能であり、従来の無機半導体材料を利用した薄膜トランジスタと比し、製造プロセス温度を低温化できるという利点がある。これにより、一般に耐熱性の低いプラスチック基板上への形成が可能となり、ディスプレイ等のエレクトロニクスデバイスの軽量化や低コスト化が図れるとともに、プラスチック基板のフレキシビリティーを活かした用途等、多様な展開が期待される。
【０００３】
これまでに、本発明者らは高分子化合物の有機半導体材料として、特定構造を有する重合体を用いることにより、プロセッシビリティーが高く簡便な方法で素子を作製でき、キャリア移動度が高くＯｎ／Ｏｆｆ比が大きなトランジスタ特性を示し、径時変化しにくい有機ＴＦＴを提案している（特許文献１参照）が、より幅広い用途への展開を考えると、更なる高いキャリア移動度が望まれている。
【０００４】
さらに、低分子化合物の有機半導体材料としてアセン系材料に代表される縮合多環材料の報告が多い（例えば、特許文献２及び非特許文献１参照）。このアセン系材料を有機半導体層として利用した有機薄膜トランジスタは、比較的高移動度であることが報告されているが、これらアセン系材料は汎用溶媒に対して極めて溶解性が低く、それを有機薄膜トランジスタにおける有機半導体層として薄膜化する際には、真空蒸着工程を経る必要がある。このため、前述したような塗布や印刷などの簡便なプロセスで薄膜が形成できず、薄膜形成の容易性において難点があり、有機半導体材料に期待される利点に対して十分に応えるものとは言えない。
【０００５】
最近では、アセン系の縮合多環材料の一つである２，７―ジアルキル[１]ベンゾチエノ[３,２−ｂ][１]ベンゾチオフェン（非特許文献２）は、液晶相を有し、かつ高い溶解性を有し、スピンコート、キャストなどで塗布可能であり、比較的低温の熱処理により、同じくペンタセンに匹敵する移動度（約２．０ｃｍ2／Ｖ・ｓ程度）を示すことが報告されている。しかしながら、液晶相への転移温度が１１０℃程度と比較的低く、製膜後も熱処理により膜構造の変化が生じ得るため、有機半導体デバイス作製におけるプロセス適応性に問題がある。
【０００６】
また、特許文献３または非特許文献３で開示されている縮合多環材料であるジチエノベンゾジチオフェンは、溶解性を有し、高い移動度（１．２ｃｍ2／Ｖ・ｓ）と高いＯｎ／Ｏｆｆ比を有していることが報告されている。しかし、イオン化ポテンシャルが深く、有機電子デバイス、特に有機薄膜トランジスタへの応用に対しては、低電圧駆動において問題となる。
【０００７】
このように、これまで溶解性を有する縮合多環材料である低分子有機半導体材料も幾つか報告されているものの、湿式プロセスにより作製された膜はアモルファスであったり、また各材料由来の晶癖のために連続膜を得ることが困難であり、良好な特性が得られない等の問題がある。つまり、有機材料そのものの骨格だけでなく、結晶の形状を含めた結晶構造が重要である。しかし、一方でその結晶構造は分子構造から予測することは困難である。このように有機半導体材料の電子デバイスへの展開には、より優れた材料、例えば、新規な縮合多環材料が必要であり、更なる材料開発が望まれている。
【発明の概要】
【発明が解決しようとする課題】
【０００８】
本発明は、上記従来技術に鑑みてなされたものであり、熱安定性が良好で、高いキャリア移動度と大きな電流Ｏｎ／Ｏｆｆ比を有し、デバイス作製におけるプロセス適応性が良好な縮合多環材料（新規なジチエノナフトジチオフェン誘導体）を提供すると共に、これを用いた有機電子デバイス、有機薄膜トランジスタ及びディスプレイ装置を提供することを目的とする。
【課題を解決するための手段】
【０００９】
本発明者らは上記目的を達成するため鋭意検討した結果、特定の構造を有するジチエノナフトジチオフェン誘導体を有機電子デバイスとして用いることが上記目的に対して有効であることを見出し、本発明を完成するに至った。即ち、以下の〔１〕〜〔８〕に記載する発明によって上記課題が解決される。
【００１０】
〔１〕：上記課題は、下記一般式（１）で表されることを特徴とするジチエノナフトジチオフェン誘導体により解決される。
【００１１】
【化１】
2010254599.tif 000003
【００１２】
［式（１）中、R1及びR2は水素原子、ハロゲン原子、置換若しくは無置換のアルキル基又はアルコシキ基若しくはチオアルコキシ基から選択される基を示す。Ａｒはナフタレン環を示す。］
【００１３】
〔２〕：上記〔１〕に記載のジチエノナフトジチオフェン誘導体において、前記一般式（１）で表されるジチエノナフトジチオフェン誘導体が、下記一般式（２）又は（３）で表される構造を有することを特徴とする。
【００１４】
【化２】
2010254599.tif 000004
【００１５】
【化３】
2010254599.tif 000005
【００１６】
［式（２）、（３）中、R1及びR2は式（１）の定義と同じである。］
【００１７】
〔３〕：上記課題は、〔１〕又は〔２〕に記載のジチエノナフトジチオフェン誘導体を用いたことを特徴とする有機電子デバイスにより解決される。
【００１８】
〔４〕：上記課題は、〔３〕に記載の有機電子デバイスが有機半導体層を具備する有機薄膜トランジスタであって、前記有機半導体層がジチエノナフトジチオフェン誘導体からなることを特徴とする有機薄膜トランジスタにより解決される。
【００１９】
〔５〕：上記〔４〕に記載の有機薄膜トランジスタにおいて、前記ジチエノナフトジチオフェン誘導体からなる有機半導体層を介して互いに非接触分離状態で設けられる対をなす第１の電極と第２の電極、及び前記第１の電極と前記第２の電極間の有機半導体層内を流れる電流を電圧の印加により制御する第３の電極を具備することを特徴とする。
【００２０】
〔６〕：上記〔５〕に記載の有機薄膜トランジスタにおいて、前記第３の電極と、前記有機半導体層との間に、絶縁膜が設けられていることを特徴とする。
【００２１】
〔７〕：上記課題は、〔４〕乃至〔６〕のいずれか一項に記載の有機薄膜トランジスタにより駆動される表示画素を備えたことを特徴とするディスプレイ装置により解決される。
【００２２】
〔８〕：上記〔７〕に記載のディスプレイ装置において、前記表示画素が、液晶素子、エレクトロルミネッセンス素子、エレクトロクロミック素子、及び電気泳動素子の中から選ばれるいずれかの素子であることを特徴とする。
【発明の効果】
【００２３】
本発明の前記一般式（１）で表されるジチエノナフトジチオフェン誘導体は、良好な熱安定性と、高いキャリア移動度、及び大きな電流Ｏｎ／Ｏｆｆ比を有するため、有機電子デバイスの素材（例えば、ＥＬ材料、有機半導体材料及び電荷輸送材料等）として用いることができる。例えば、本発明のジチエノナフトジチオフェン誘導体を用いて有機半導体層を形成すれば有機薄膜トランジスタとすることができ、このような有機薄膜トランジスタを表示画素（例えば、液晶素子、エレクトロルミネッセンス素子、エレクトロクロミック素子、及び電気泳動素子等）の駆動素子とする各種ディスプレイ装置が構成できる。また、有機薄膜トランジスタの集積化により、電子ペーパーやＩＣタグ等へも幅広く応用することができる。
また、本発明のジチエノナフトジチオフェン誘導体は、前記置換基Ｒ1、Ｒ2を変えることによって、熱安定、電荷移動性、電流Ｏｎ／Ｏｆｆ比を好適に維持しつつ、デバイス作製時におけるプロセス適応性を付与することができ、蒸着法をはじめ湿式法（ウェットプロセス）に合せた誘導体を選択することにより、容易に薄膜形成ができるため、有機電子デバイスの軽量化、製造コスト低減が図れる。
【図面の簡単な説明】
【００２４】
【図１】本発明に係る有機薄膜トランジスタの構成例（Ａ）〜（Ｄ）を示す概略図である。
【発明を実施するための形態】
【００２５】
前述のように本発明におけるジチエノナフトジチオフェン誘導体は、下記一般式（１）で表されることを特徴とするものである。
【００２６】
【化４】
2010254599.tif 000006
【００２７】
［式（１）中、R1及びR2は水素原子、ハロゲン原子、置換若しくは無置換のアルキル基又はアルコシキ基若しくはチオアルコキシ基から選択される基を示す。Ａｒはナフタレン環を示す。］
【００２８】
ここで、前記一般式（１）で表されるジチエノナフトジチオフェン誘導体が、下記一般式（２）又は（３）で表される構造を有するものが好ましい。
【００２９】
【化５】
2010254599.tif 000007
【００３０】
【化６】
2010254599.tif 000008
【００３１】
［式（２）、（３）中、R1及びR2は式（１）の定義と同じである。］
【００３２】
本発明のジチエノナフトジチオフェン誘導体（以降、「縮合多環材料」と略称することがある。）の具体例を以下に示す。
前記一般式（１）〜（３）中の、Ｒ1、Ｒ2としては、以下のものを挙げることができる。
水素原子、ハロゲン原子、置換若しくは無置換のアルキル基又はアルコシキ基若しくはチオアルコキシ基から選択される基を示す。
前記置換若しくは無置換のアルキル基とは、炭素数が１以上の直鎖、分岐又は脂環式のアルキル基であり、これらのアルキル基は更にハロゲン原子（例えば、フッ素原子、塩素原子、臭素原子、沃素原子）、シアノ基、フェニル基又は直鎖乃至分岐のアルキル基で置換されたフェニル基を含有してもよい。
具体的には、メチル基、エチル基、ｎ−プロピル基、ｉ−プロピル基、ｔ−ブチル基、ｓ−ブチル基、ｎ−ブチル基、ｉ−ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、３，７−ジメチルオクチル基、２−エチルヘキシル基、トリフルオロメチル基、トリフルオロオクチル基、トリフルオロドデシル基、トリフルオロオクタデシル基、２−シアノエチル基、ベンジル基、４−クロロベンジル基、４−メチルベンジル基、シクロペンチル基、シクロヘキシル基等が挙げられる。
また、置換若しくは無置換のアルコキシ基若しくはチオアルコキシ基である場合は、上記アルキル基の結合位に酸素原子あるいは硫黄原子を挿入してアルコキシ基あるいはチオアルコキシ基としたものが具体例として挙げられる。
【００３３】
さらに、詳細な本発明の縮合多環材料として、前記一般式（２）で表される構造を有するものを例示化合物１〜例示化合物９に、前記一般式（３）で表される構造を有するものを例示化合物１０〜例示化合物１８に示す。なお、一般式（２）及び（３）の構造式（平面構造）を１８０度回転させて表示したものが、それぞれ例示化合物１〜例示化合物９、及び例示化合物１０〜例示化合物１８の構造式に相当する。
【００３４】
【化７】
2010254599.tif 000009
【００３５】
【化８】
2010254599.tif 000010
【００３６】
次に、前記一般式（２）で表される構造を有する縮合多環材料（ジチエノナフトジチオフェン誘導体）及び前記一般式（３）で表される構造を有する縮合多環材料（ジチエノナフトジチオフェン誘導体）の合成について説明する。
前記一般式（２）で表される構造を有するジチエノナフトジチオフェン誘導体（例えば、例示化合物１〜例示化合物９）は、下記合成経路（１）に基づいて容易に製造可能である。
【００３７】
【化９】
2010254599.tif 000011
【００３８】
合成経路（１）において、出発原料である化合物（Ａ）の２，３，６，７−トテラキストリメチルシラニルナフタレンは、非特許文献：Ｊｏｕｒｎａｌ  ｏｆ  ｃｈｅｍｉｃａｌ  ｓｏｃｉｅｔｙ．  Ｃｈｅｍｉｃａｌ  Ｃｏｍｍｕｍｉｃａｔｉｏｎ，２０巻，８３３〜８３４頁，１９７６年を参考に製造することができる。
【００３９】
化合物（Ａ）から、ハロゲン化剤を用いる既知のハロゲン化により化合物（Ｂ）を得ることができる。化合物（Ｂ）はその後、有機金属などの強塩基を作用させた後でジメチルスルファニル化を行い化合物（Ｃ）とする。次に、化合物（Ｃ）のハロゲン化により化合物（Ｄ）を得る。つまり、化合物（Ｃ）のＴＭＳ基（トリメチルシラニル基）に対してＩＣＩ（一塩化ヨウ素）、ＮＢＳなどを用いてハロゲン化を行った後、得られた化合物（Ｄ）と、Ｒ1およびＲ2が修飾されたトリアルキルスズチオフェン化合物とのスティレカップリングにより、温和な条件でカップリングされ化合物（Ｅ）が得られる。この化合物（Ｅ）のジメチルスルファニル基（ＭｅＳ−基）を硝酸、硫酸などで酸化して化合物（Ｆ）とし、その後、非特許文献、Adv. Mater, 21, 213-216. （2009）で示されているような五酸化リン、トリフルオロメタンスルホン酸無水物により環化反応を行うことで目的のジチエノナフトジチオフェン誘導体である化合物（Ｇ）を製造することができる。
【００４０】
即ち、前記例示化合物１〜例示化合物９を製造する場合、任意の置換チオフェンスズ化合物を選択し、これと化合物（Ｄ）とのスティレカップリングにより、所定の構造を有する化合物（Ｅ）を製造した後、この化合物（Ｅ）のジメチルスルファニル基（ＭｅＳ−基）を硝酸、硫酸などで酸化し、その後、五酸化リン、トリフルオロメタンスルホン酸無水物により環化反応を行うことで目的とするジチエノナフトジチオフェン誘導体とすることができる。
【００４１】
また、前記一般式（３）で表される構造を有するジチエノナフトジチオフェン誘導体（例えば、例示化合物１０〜例示化合物１８）は、下記合成経路（２）に基づいて容易に製造可能である。
【００４２】
【化１０】
2010254599.tif 000012
【００４３】
例えば、ジヒドロキシナフタレンから、ハロゲン化剤を用いて化合物（Ｉ）を得、この化合物（Ｉ）をトリフルオロメタンスルホン酸によりトリフラート化して化合物（Ｊ）とする。次に、化合物（Ｊ）をメチルジスルファニルメタンでリチオ化して化合物（Ｋ）とした後、化合物（Ｋ）にチオフェンスズ化合物を反応（スティレカップリング）させて化合物（Ｌ）を得る。以下合成経路（１）と同様に、化合物（Ｌ）のジメチルスルファニル基（ＭｅＳ−基）を硝酸、硫酸などで酸化し、その後、五酸化リン、トリフルオロメタンスルホン酸無水物により環化反応を行うことで目的とするジチエノナフトジチオフェン誘導体とすることができる。
即ち、例示化合物１０〜例示化合物１８を製造する場合、任意の置換チオフェンスズ化合物を選択することにより、化合物（Ｋ）とのスティレカップリングにより任意の化合物（Ｌ）を製造することができ、これを酸化、環化することで、目的とするジチエノナフトジチオフェン誘導体とすることができる。
【００４４】
前述のように本発明の新規なジチエノナフトジチオフェン誘導体は、良好な熱安定と、高いキャリア移動度、及び大きな電流Ｏｎ／Ｏｆｆ比を有するため、有機電子デバイスの素材（例えば、ＥＬ材料、有機半導体材料、電荷輸送材料の素材）として有用であり、例えば、有機半導体層を具備する有機薄膜トランジスタにおける有機半導体層をジチエノナフトジチオフェン誘導体で構成することができる。そして、ジチエノナフトジチオフェン誘導体からなる有機半導体層を有する有機薄膜トランジスタを、例えば、液晶素子、エレクトロルミネッセンス素子、エレクトロクロミック素子、及び電気泳動素子等の表示画素の駆動素子として、各種ディスプレイ装置を構成することができる。
以下に、本発明に係るジチエノナフトジチオフェン誘導体からなる有機半導体層を具備する有機薄膜トランジスタについて図を参照して説明する。
【００４５】
［トランジスタ構造］
図１は、本発明に係る有機薄膜トランジスタの構成例（Ａ）〜（Ｄ）を示す概略図である。
図１において、有機半導体層（１）は、前記一般式（１）で表されるジチエノナフトジチオフェン誘導体を主成分とする。本発明のジチエノナフトジチオフェン誘導体からなる有機半導体層（１）を具備する有機薄膜トランジスタには、互いに非接触分離状態で設けられる対をなす第１の電極［ソース電極（２）］と第２の電極［ドレイン電極（３）］、及びソース電極（２）とドレイン電極（３）間の有機半導体層内を流れる電流を制御する第３の電極［ゲート電極（４）］が設けられており、図１（Ｃ）、図１（Ｄ）のようにゲート電極（４）と有機半導体層（１）の間には絶縁膜［ゲート絶縁膜（５）］が設けられていてもよい。
即ち、図１に示す有機薄膜トランジスタにおいて、ソース電極（２）、ドレイン電極（３）、及びゲート電極（４）はそれぞれ空間的に分離されて配置されており、第３の電極［ゲート電極（４）］への電圧の印加により、前記第１の電極［ソース電極（２）］と前記第２の電極［ドレイン電極（３）］間の有機半導体層（１）内を流れる電流が制御（コントロール）される。
【００４６】
本発明のジチエノナフトジチオフェン誘導体を用いた有機薄膜トランジスタは支持体上に設けることができ、このような支持体として、例えば、ガラス、シリコン、プラスチック等の一般に用いられる基板を利用することができる。また、導電性基板を用いることにより、ゲート電極と兼ねること、さらにはゲート電極と導電性基板とを積層した構造にすることもできるが、本発明の有機薄膜トランジスタが応用されるデバイスのフレキシビリティー、軽量化、安価、耐衝撃性等の特性が所望される場合、プラスチックシートを支持体とすることが好ましい。
【００４７】
前記プラスチックシートとしては、例えば、ポリエチレンテレフタレート、ポリエチレンナフタレート、ポリエーテルスルホン、ポリエーテルイミド、ポリエーテルエーテルケトン、ポリフェニレンスルフィド、ポリアリレート、ポリイミド、ポリカーボネート、セルローストリアセテート、セルロースアセテートプロピオネート等からなるフィルムなどが挙げられる。
【００４８】
［有機半導体層］
本発明の前記一般式（１）で表されるジチエノナフトジチオフェン誘導体（以下、「有機半導体材料」と呼称することがある。）は、前述のように、前記置換基Ｒ1、Ｒ2を変えることによって、蒸着法をはじめ湿式法（ウェットプロセス）に合せたプロセス適応性を付与することができる。
蒸着法によって有機半導体層（薄膜）を形成する場合には、有機半導体材料を真空中にて加熱することで蒸気とし（気化）、気化させた有機半導体材料を所望の領域に堆積させて薄膜とすることができる。
また、湿式法（ウェットプロセス）によって薄膜を形成する場合には、本発明の有機半導体材料を予め溶剤（例えば、ジクロロメタン、テトラヒドロフラン、クロロホルム、トルエン、ジクロロベンゼン及びキシレン等）に溶解して塗布溶液とし、これを所望の領域に塗布・乾燥することによって薄膜とすることができる。
【００４９】
上記湿式法により薄膜（有機半導体層）を形成する方法としては、スプレーコート法、スピンコート法、ブレードコート法、ディップコート法、キャスト法、ロールコート法、バーコート法、ダイコート法、インクジェット法、ディスペンス法等が挙げられ、用いるジチエノナフトジチオフェン誘導体に応じて、前記溶媒から適切な溶媒が選択されると共に、適した前記製膜方法が選択される。
【００５０】
本発明のジチエノナフトジチオフェン誘導体を用いて形成された有機半導体層（有機半導体薄膜）を具備する有機薄膜トランジスタにおいて、有機半導体層の膜厚としては、特に制限はないが、有機半導体層のキャリア輸送特性に悪影響を及ぼすギャップやホールが発生しないような均一な薄膜に形成される厚みに選択される。具体的には、有機半導体薄膜の厚みは、一般に１μｍ以下、特に５〜２００ｎｍが好ましい。
【００５１】
本発明に係る有機薄膜トランジスタにおいては、前記図１（Ｃ）、図１（Ｄ）に示したようにゲート電極（４）と有機半導体層（１）の間に絶縁膜（５）を設けた構成とすることができる。この場合には、ジチエノナフトジチオフェン誘導体を主成分とする有機半導体層（１）がソース電極（２）、ドレイン電極（３）及び絶縁膜［ゲート絶縁膜（５）］に接して形成される。
【００５２】
［絶縁膜］
本発明のジチエノナフトジチオフェン誘導体を主成分とする有機半導体層を具備する有機薄膜トランジスタにおいて用いられる絶縁膜には、種々の絶縁膜材料を用いることができる。
例えば、酸化ケイ素、窒化ケイ素、酸化アルミニウム、窒化アルミニウム、酸化チタン、酸化タンタル、酸化スズ、酸化バナジウム、チタン酸バリウムストロンチウム、ジルコウム酸化チタン酸バリウム、ジルコニウム酸チタン酸鉛、チタン酸鉛ランタン、チタン酸ストロンチウム、チタン酸バリウム、フッ化バリウムマグネシウム、タンタル酸ニオブ酸ビスマス、トリオキサイドイットリウム等の無機系絶縁材料が挙げられる。
また、例えば、ポリイミド、ポリビニルアルコール、ポリビニルフェノール、ポリエステル、ポリエチレン、ポリフェニレンスルフィド、無置換又はハロゲン原子置換ポリパラキシリレン、ポリアクリロニトリル、シアノエチルプルラン等の高分子化合物を絶縁材料として用いることができる。
さらに、上記絶縁材料を２種以上合わせて用いてもよい。特に材料は限定されないが、中でも誘電率が高く、導電率が低いものが好ましい。
【００５３】
上記絶縁材料を用いて絶縁膜を作製する方法としては、例えば、ＣＶＤ法、プラズマＣＶＤ法、プラズマ重合法、蒸着法等のドライプロセスや、スプレーコート法、スピンコート法、ディップコート法、インクジェット法、キャスト法、ブレードコート法、バーコート法等の塗布によるウェットプロセスが挙げられる。
【００５４】
〔有機半導体層と絶縁膜界面の修飾〕
本発明のジチエノナフトジチオフェン誘導体を主成分とする有機半導体層を具備する有機薄膜トランジスタにおいて、前記絶縁膜（ゲート絶縁膜）と有機半導体層の接着性向上、ゲート電圧の低減、リーク電流低減等の目的で、前記層間に有機薄膜を介在させる等の修飾を施してもよい。有機薄膜は有機半導体層に対し、化学的影響を与えなければ、特に限定されないが、例えば、有機分子膜や高分子薄膜が利用できる。
上記有機分子膜としては、オクタデシルトリクロロシランやヘキサメチレンジシラザン（ＨＭＤＳ）等を具体的な例とした各種カップリング剤が挙げられる。
また、高分子薄膜としては、前述の絶縁材料で例示した高分子化合物を利用することができ、これらが絶縁膜の一種として機能していてもよい。また、この高分子薄膜をラビング等により、異方性処理を施していてもよい。
【００５５】
［電極］
本発明のジチエノナフトジチオフェン誘導体を主成分とする有機半導体層を具備する有機薄膜トランジスタにおける第１の電極［図１のソース電極（２）］、第２の電極［図１のドレイン電極（３）］、第３の電極［図１のゲート電極（４）］の材料としては、導電性材料であれば特に限定されず用いられる。例えば、白金、金、銀、ニッケル、クロム、銅、鉄、錫、アンチモン、鉛、タンタル、インジウム、アルミニウム、亜鉛、マグネシウム等、及びこれらの合金やインジウム・錫酸化物等の導電性金属酸化物、あるいはドーピング等で導電率を向上させた無機及び有機半導体（例えば、シリコン単結晶、ポリシリコン、アモルファスシリコン、ゲルマニウム、グラファイト、ポリアセチレン、ポリパラフェニレン、ポリチオフェン、ポリピロール、ポリアニリン、ポリチエニレンビニレン、ポリパラフェニレンビニレン、ポリエチレンジオキシチオフェンとポリスチレンスルホン酸の錯体等）が挙げられる。
ソース電極及びドレイン電極は、上記導電性の中でも半導体層との接触面において、電気抵抗が少ないものが好ましい。
【００５６】
電極の形成方法としては、上記材料を原料として蒸着やスパッタリング等の方法を用いて形成した導電性薄膜を、公知のフォトリソグラフ法やリフトオフ法を用いて電極形成する方法、アルミニウムや銅等の金属箔上に熱転写、インクジェット等によるレジストを用いてエッチングする方法がある。また導電性ポリマーの溶液あるいは分散液、導電性微粒子分散液を直接インクジェットによりパターニングしてもよいし、塗工膜からリソグラフィーやレーザーアブレーション等により形成してもよい。さらに導電性ポリマーや導電性微粒子を含むインク、導電性ペースト等を凸版、凹版、平版、スクリーン印刷等の印刷法でパターニングする方法も用いることができる。
【００５７】
［引き出し電極、保護層］
本発明のジチエノナフトジチオフェン誘導体を主成分とする有機半導体層を具備する有機薄膜トランジスタは、必要に応じて各電極からの引出し電極を設けることができる。また、本発明の前記有機薄膜トランジスタは、水分、大気及びガスからの保護、あるいはデバイスの集積が可能な設計とするため、必要に応じて保護層を設けることもできる。
【００５８】
〈応用デバイス〉
本発明のジチエノナフトジチオフェン誘導体を主成分とする有機半導体層を具備する有機薄膜トランジスタは、液晶、有機ＥＬ、電気泳動等の表示画像素子を駆動するための素子として利用でき、これらの集積化により、いわゆる「電子ペーパー」と呼ばれるディスプレイを製造することが可能である。また、ＩＣタグ等のデバイスとして、本発明の有機薄膜トランジスタを集積化したＩＣを利用することが可能である。
【実施例】
【００５９】
以下に実施例及び比較例を挙げて本発明を更に具体的に説明するが、本発明はその要旨を越えない限り、これら実施例によって制限されるものではない。
【００６０】
［実施例１］
前記一般式（１）又は一般式（３）で表される例示化合物１１に示す構造を有するジチエノナフトジチオフェン誘導体を下記製造ルートに従って合成した。
【００６１】
【化１１】
2010254599.tif 000013
【００６２】
（合成ルート中、ＮＢＳはＮ−ブロモサクシンイミド、ＴＨＦはテトラヒドロフラン、ＴｆＯはトリフラート基、Ｔｆ2Ｏは無水トリフルオロメタンスルホン酸、ＴｆＯＨはトリフルオロメタンスルホン酸、Ｍｅはメチル基、Ｂｕはブチル基をそれぞれ示す。）
【００６３】
前記合成ルートに示す各化合物（ii）〜（vii）を以下の条件で合成した。
＜化合物（ii）の合成＞
２，６−ジヒドロキシナフタレン（５．１ｇ、３２ｍｍｏｌ）とテトラヒドロフラン１５０ｍＬを加え攪拌した。そこにＮＢＳ（Ｎ−ブロモサクシンイミド）（１１．４ｇ、６４ｍｍｏｌ）を加えて加熱攪拌を４時間行った。反応後、酢酸エチルで抽出し、抽出液を炭酸水素ナトリウム水溶液で中和し、飽和食塩水で洗浄を行った後、硫酸マグネシウムで乾燥を行った。ヘキサン／ＴＨＦでカラムクロマトグラフィを行い、白色固体を得た。
粗収量は９．５ｇであった。収率は９４％であった。質量分析（ＧＣ−ＭＳ、ＤＩ法）、1Ｈ−ＮＭＲ（５００ＭＨｚ，1Ｈ，ＣＤＣｌ3）から目的物［化合物（ii）：ジブロモ体］であることが確認された。
【００６４】
＜化合物（iii）の合成＞
ピリジン１０ｍＬ、ジクロロメタン５０ｍＬの混合溶媒中にジブロモ体（２．０ｇ、６．３ｍｍｏｌ）を溶解させ、０℃に冷却した。そこに無水トリフルオロメタンスルホン酸（１．８ｇ、６．６ｍｍｏｌ）をゆっくりと添加した。混合液を室温まで温め、室温で２時間攪拌し、その後４０℃で一晩加熱した。室温に戻し、水(５０ｍＬ)で希釈し、混合液を酢酸エチルで抽出した。飽和食塩水で洗浄を行った後、硫酸マグネシウムで乾燥を行った。乾燥したクルードをヘキサン／ＴＨＦでカラムクロマトグラフィを行い、黄色固体を得た。
粗収量は１．８ｇであった。収率は４９％であった。質量分析（ＧＣ−ＭＳ、ＤＩ法）、1Ｈ−ＮＭＲ（５００ＭＨｚ，1Ｈ，ＣＤＣｌ3）から目的物［化合物（iii）］であることが確認された。
【００６５】
＜化合物（iv）の合成＞
化合物（iii）（６．０ｇ、１０.３ｍｍｏｌ）を無水ＴＨＦに溶解させ、ドライアイス／ＭｅＯＨ浴で−７０℃に冷却した。その後、１．６Ｍのｎ−ブチルリチウムヘキサン溶液（６．４ｍＬ、１０．３ｍｍｏｌ）を加え、その３０分後に、ＭｅＳＳＭｅ（メチルジスルファニルメタン）（１．０ｇ，１０．８ｍｍｏｌ）を加え、さらに１時間攪拌した。その後、同様に１．６Ｍのｎ−ブチルリチウムヘキサン溶液（６．４ｍＬ、１０．３ｍｍｏｌ）を加え、その３０分後に、メチルジスルファニルメタン（１．０ｇ，１０．８ｍｍｏｌ）を加え、さらに５時間攪拌した。反応後、塩化アンモニウム水溶液を加え、酢酸エチルで抽出し、飽和食塩水で洗浄を行った後、硫酸マグネシウムで乾燥を行った。乾燥したクルードをヘキサン／ＴＨＦでカラムクロマトグラフィを行い、固体（３．1ｇ：収率５８％）を得た。質量分析（ＧＣ−ＭＳ、ＤＩ法）、1Ｈ−ＮＭＲ（５００ＭＨｚ，1Ｈ，ＣＤＣｌ3）から目的物［化合物（iv）］であることが確認された。
【００６６】
＜化合物（v）の合成＞
化合物（iv）（２．５ｇ，４．８ｍｍｏｌ）と２−ドデシル−５−トリブチルスタニルチオフェン（５．４ｇ，１０．０ｍｍｏｌ）をＤＭＦ／トルエン２００ｍＬ（１／１ ｖ/ｖ）に加えた。その後、室温でアルゴンを用いて３０分バブリンブを行った。そこにＰｄ（０）（ＰＰｈ3）４を３ｍｏｌ%加えた。その後アルゴン雰囲気で８５℃で１２時間加熱攪拌を行った。室温に戻し、混合液をクロロホルムで抽出した。飽和食塩水で洗浄を行い硫酸マグネシウムで乾燥を行った。その後フッ化カリウム水溶液で処理し、析出物をろ過して取り除いた。その後乾燥させ、乾燥したクルードをヘキサン／ＴＨＦでカラムクロマトグラフィを行い、固体（１．３ｇ：収率３８％）を得た。質量分析（ＧＣ−ＭＳ、ＤＩ法）、1Ｈ−ＮＭＲ（５００ＭＨｚ，1Ｈ，ＣＤＣｌ3）から目的物［化合物（v）］であることが確認された。
【００６７】
＜化合物（vi）の合成＞
２０％硝酸水溶液に化合物（v）（１．２ｇ，１．７ｍｍｏｌ）を加え、不均一な状態で、室温で１時間攪拌した。さらにその後、８０℃まで温度を上昇させ、さらに８時間加熱を行った。その後、室温に戻し、析出物をエタノールで洗浄し白色固体（１．２ｇ、９３％）を得た。質量分析（ＧＣ−ＭＳ、ＤＩ法）、1Ｈ−ＮＭＲ（５００ＭＨｚ，1Ｈ，ＣＤＣｌ3）から目的物［化合物（vi）］であることが確認された。
【００６８】
＜化合物（vii）の合成＞
化合物（vi）（１．０ｇ，１．３ｍｍｏｌ）、５酸化リン（１００ｍｇ）、トリフルオロメタンスルホン酸無水物２５ｍＬを加え、室温で８０時間加熱した。反応溶液を氷水に入れ室温に戻した後、析出物をろ過した。ろ過した固体物をそのまま、ピリジンに加え、１００℃で加熱攪拌を１２時間行った。その後、水に加え、再び析出物をろ過した。ろ過した析出物をメタノールで洗浄し、乾燥を行って黒色粉末の固体を得た。固体を昇華精製装置に入れ、６×１０−３Ｐａ〜１×１０−３Ｐａ付近で昇華精製を２回行うことにより、淡黄色固体の目的物（化合物（vii））を得た。合成及び昇華精製のトータルの収率は１６％であった。質量分析（ＧＣ−ＭＳ、ＤＩ法）、1Ｈ−ＮＭＲ（５００ＭＨｚ，1Ｈ，ＣＤＣｌ3）から目的物［化合物（vii）：例示化合物１１に示す構造を有するジチエノナフトジチオフェン誘導体］であることが確認された。
【００６９】
上記で合成したジチエノナフトジチオフェン誘導体（例示化合物１１）を用いて、以下の要領で、図１の構成例（Ａ）に示す構造の電界効果型トランジスタを作製し、評価した。
〔真空プロセスによる電界効果型トランジスタの作製〕
濃硫酸に２４時間浸漬洗浄した膜厚３００ｎｍの熱酸化膜を有するＮ型のシリコン基板をオクチルトリクロロシランのトルエン溶液（濃度１ｍＭ、液量８ｍＬ)に浸漬し、容器を密封し、容器に超音波を３０分当てた後、基板をトルエン、アセトンで超音波洗浄することでシリコン酸化膜表面を単分子膜処理した。
作製した基板に対して、上記で合成したジチエノナフトジチオフェン誘導体（例示化合物１１）を真空蒸着（背圧〜１０−４Ｐａ、蒸着レート１〜２Å／s）することにより、有機半導体層を形成（半導体膜厚：６０ｎｍ）した。
この有機半導体層上部にシャドウマスクを用いて金を真空蒸着（背圧 〜１０−４Ｐａ、 蒸着レート１〜２Å／s、膜厚：５０ｎｍ）することによりソース、ドレイン電極を形成した（チャネル長５０μｍ、チャネル幅２ｍｍ）。電極とは異なる部位の有機半導体層及びシリコン酸化膜を削り取り、その部分に導電性ペースト（藤倉化成製）を付けて乾燥させ（溶媒を除去）、この部分を用いてゲート電極としてのシリコン基板に電圧を印加可能とした。上記容量で電界効果型トランジスタ（ＦＥＴ）を作製した。
〔作製した電界効果型トランジスタの評価〕
上記により作製したＦＥＴ素子の電気特性をＡｇｉｌｅｎｔ社製 半導体パラメーターアナライザー４１５６Ｃを用いて評価した結果、ｐ型のトランジスタ素子としての特性を示した。電界効果移動度［ホール移動度（μ）］及びＯｎ／Ｏｆｆ比の評価結果を下記表１に示す。
電界効果移動度は飽和領域から求めた。なお、有機薄膜トランジスタの電界効果移動度の算出には、下記式（ａ）を用いた。
【００７０】
【数１】
2010254599.tif 000014
【００７１】
［ただし式（ａ）中、Ｃｉｎはゲート絶縁膜の単位面積あたりのキャパシタンス、Ｗはチャネル幅、Ｌはチャネル長、Ｖｇはゲート電圧、Ｉｄｓはソースドレイン電流、μは移動度、Ｖｔｈはチャネルが形成し始めるゲートの閾値電圧を示す。］
【００７２】
［実施例２］
実施例１の合成において用いた２−ドデシル−５−トリブチルスタニルチオフェンを、２，３-ジエチル−５−トリブチルスタニルチオフェンに変えた以外は実施例１と同様にして例示化合物１４に示す構造を有するジチエノナフトジチオフェン誘導体を合成した。
上記で合成したジチエノナフトジチオフェン誘導体（例示化合物１４）を用いて、実施例１と同様にして図１の構成例（Ａ）に示す構造の電界効果型トランジスタを作製し、作製した素子の電気特性を評価した。その結果、実施例１と同様のｐ型の半導体特性を示した。電界効果移動度［ホール移動度（μ）］及びＯｎ／Ｏｆｆ比の評価結果を下記表１に示す。
【００７３】
［実施例３］
実施例１の合成において用いた２−ドデシル−５−トリブチルスタニルチオフェンを、２-オクチルオキシ−５−トリブチルスタニルチオフェンに変えた以外は実施例１と同様にして例示化合物１７に示す構造を有するジチエノナフトジチオフェン誘導体を合成した。
上記で合成したジチエノナフトジチオフェン誘導体（例示化合物１７）を用いて、実施例１と同様にして図１の構成例（Ａ）に示す構造の電界効果型トランジスタを作製し、作製した素子の電気特性を評価した。その結果、実施例１と同様のｐ型の半導体特性を示した。電界効果移動度［ホール移動度（μ）］及びＯｎ／Ｏｆｆ比の評価結果を下記表１に示す。
【００７４】
［実施例４］
前記合成経路（１）に準拠して、例示化合物２に示す構造を有するジチエノナフトジチオフェン誘導体を合成した。即ち、２，３，６，７−トテラキストリメチルシラニルナフタレンを出発原料として化合物（Ｄ）を得た後、化合物（Ｄ）と、２-ヘキシル−５−トリブチルスタニルチオフェンとのスティレカップリングにより化合物（Ｅ）を得、これを前記実施例１と同様にして酸化、環化して例示化合物２に示す構造を有するジチエノナフトジチオフェン誘導体を合成した。
上記で合成したジチエノナフトジチオフェン誘導体（例示化合物２）を用いて、実施例１と同様にして図１の構成例（Ａ）に示す構造の電界効果型トランジスタを作製し、作製した素子の電気特性を評価した。その結果、実施例１と同様のｐ型の半導体特性を示した。電界効果移動度［ホール移動度（μ）］及びＯｎ／Ｏｆｆ比の評価結果を下記表１に示す。
【００７５】
［実施例５］
前記合成経路（１）に準拠して、例示化合物２に示す構造を有するジチエノナフトジチオフェン誘導体を合成した。即ち、２，３，６，７−トテラキストリメチルシラニルナフタレンを出発原料として化合物（Ｄ）を得た後、化合物（Ｄ）と、３-オクチル−５−トリブチルスタニルチオフェンとのスティレカップリングにより化合物（Ｅ）を得、これを前記実施例１と同様にして酸化、環化して例示化合物６に示す構造を有するジチエノナフトジチオフェン誘導体を合成した。
上記で合成したジチエノナフトジチオフェン誘導体（例示化合物６）を用いて、実施例１と同様にして図１の構成例（Ａ）に示す構造の電界効果型トランジスタを作製し、作製した素子の電気特性を評価した。その結果、実施例１と同様のｐ型の半導体特性を示した。電界効果移動度［ホール移動度（μ）］及びＯｎ／Ｏｆｆ比の評価結果を下記表１に示す。
【００７６】
［比較例１］
実施例１で製造したジチエノナフトジチオフェン誘導体（例示化合物１１）を下記に示す縮合多環化合物（ＴＴＢＴＴ）に変えた以外は実施例１と同様にして、電界効果型トランジスタを作製し、作製した素子の電気特性を評価した。その結果、結晶膜に連続性がなく、トランジスタ駆動を示さなかった。電界効果移動度［ホール移動度（μ）］及びＯｎ／Ｏｆｆ比の評価結果を下記表１に示す。
【００７７】
【化１２】
2010254599.tif 000015
【００７８】
【表１】
2010254599.tif 000016
【００７９】
以上のように本発明の縮合多環材料を用いた有機電子デバイスである有機薄膜トランジスタは、高い電荷移動度、大きな電流Ｏｎ／Ｏｆｆ比を有しており、素子として高い適応性を有していることがわかる。例えば、このような有機薄膜トランジスタを表示画素（液晶素子、エレクトロルミネッセンス素子、エレクトロクロミック素子、及び電気泳動素子等）の駆動素子とすれば各種ディスプレイ装置が作製できる。
すなわち、本発明の前記一般式（１）、（２）、（３）で表される新規なジチエノナフトジチオフェン誘導体は、デバイス作製におけるプロセス適応性が良好であり、良好な熱安定を有すると共に、電気特性が良好であることから、例えば、ＥＬ材料、有機半導体材料、電荷輸送材料等、有機電子デバイスの素材として用いることができる。
【符号の説明】
【００８０】
１  有機半導体層
２  ソース電極
３  ドレイン電極
４  ゲート電極
５  ゲート絶縁膜
【先行技術文献】
【特許文献】
【００８１】
【特許文献１】特開２００５−１０１４９３号公報
【特許文献２】特開平５−０５５５６８号公報
【特許文献３】特開２００９−５４１８０号公報
【非特許文献】
【００８２】
【非特許文献１】Appl.Phys.Lett.72,p1854 (1998)
【非特許文献２】J.Am.Chem.Soc.129,p15732 （2007）
【非特許文献３】Adv. Mater, 21, 213-216. （2009）
【図１】
2010254599.tif 000021